(57)【特許請求の範囲】
【請求項１】
銀量に対する重量比が１ｐｐｍ以上、１０００ｐｐｍ未満の銅成分と、銀量に対するモル比が０．１〜３．０の有機物である保護剤と、還元剤を溶液中に混合する工程と、
該溶液に銀溶液を添加して表面を前記保護剤で被覆された銀粒子を析出させる工程とを備えることにより、
透過型電子顕微鏡により計測される平均粒子径（ＤＴＥＭ）が５〜１００ｎｍの粒子を得る、銀粒子の製造方法。
【請求項２】
銀量に対するモル比が０．１〜３．０の有機物である保護剤と、還元剤を溶液中に混合する工程と、
銀溶液と前記銀溶液中の銀量に対する重量比が１ｐｐｍ以上、１０００ｐｐｍ未満の銅成分を混合する工程と、
前記２つの工程で得た混合溶液をさらに混合し、表面を前記保護剤で被覆された銀粒子を析出させる工程とを備えることにより、透過型電子顕微鏡により計測される平均粒子径（ＤＴＥＭ）が５〜１００ｎｍの粒子を得る、銀粒子の製造方法。
【請求項３】
粒子表面を被覆する保護剤は炭素数が５〜８の有機物を使用する、請求項１又は２のいずれかに記載の銀粒子の製造方法。
【請求項４】
還元反応は４０〜８０℃の条件下で行う、請求項１ないし３のいずれかに記載の銀粒子の製造方法。
【請求項５】
銀粒子の表面を被覆する有機物の保護剤は、常温で液体であるときは沸点が２５０℃以下、常温で粉末であるときには、分解点あるいは昇華点が２５０℃以下のものを使用する、請求項１ないし４のいずれかに記載の銀粒子の製造方法。
【請求項６】
該銀粒子の表面を構成する有機物の保護剤は、カルボキシル基もしくはヒドロキシル基を有する、請求項１ないし５のいずれかに記載の銀粒子の製造方法。
【請求項７】
前記何れの工程も不活性ガスを通気した状態で行うことを特徴とする請求項１ないし６のいずれかに記載の銀粒子の製造方法。
【請求項８】
前記銅成分は銀量に対して１ｐｐｍ以上、５００ｐｐｍ未満であることを特徴とする請求項１ないし７のいずれかに記載の銀粒子の製造方法。
【請求項９】
銀を還元する前の還元剤が含まれる溶液は窒素雰囲気にされている請求項１ないし８のいずれかに記載の銀粒子の製造方法。
【請求項１０】
請求項１ないし９のいずれかに記載の銀粒子の製造方法によって得られた銀粒子を濾過、水洗、乾燥させて銀粒子凝集粉末を得、該凝集粉末を分散媒に分散させる工程を備えた、銀粒子分散液の製造方法。
【請求項１１】
請求項１０に記載の製造方法によって得られた分散液に対して、樹脂を添加する工程が付加された、銀粒子ペーストの製造方法。
【発明の詳細な説明】
【技術分野】
【０００１】
本発明は、電子デバイスなどの配線や電極等に好適に使用できる銀粒子、銀粒子含有分散液、ペースト及び該銀粒子の製造方法に関する。
【背景技術】
【０００２】
１００ｎｍ未満の粒子径を有する粒子（以降、ナノ粒子という）は、１μｍ以上の粒子径を有する粒子と比べ、異なった性質を示すことが知られている。最近、電気および電子機器分野ではそのような性質（例えば、粒子同士が低温で焼結すること）を利用して、ダウンサイジング化が図られるようになってきた。
【０００３】
ナノ粒子の製造方法としては、大きく分けて液体中で生成させる液相法、気相中で形成させる気相法の２通りがある。気相中での製造は、一般的に高真空状態で製造されることが多く、結果として大がかりな装置が必要である。その結果、初期投資が高くなるとともに、大量生産には向かないという問題を抱えている。一方、液相法では、気相法で生じる問題は少ないものの、生成される粒子にばらつきが大きくなることがあり、用途によっては利用しにくくなる。
【０００４】
特にナノ粒子の場合は、金属塩の溶液に対して還元剤を一挙添加する従来の生成方法では、金属粒子の核形成ならびにその成長の制御が容易でなく、粒子径の均整な粒子を得ることが難しかった。
【０００５】
さらに、ナノ粒子では粒子間における自然焼結を避けるため、粒子の表面に被覆成分を形成させ焼結防止処置を施す必要がある。この焼結防止処理は、粒子の独立性を保つためには反応の初期段階から必要になる。しかし、こうした表面被覆成分が上述のような一挙に生成反応が進行する環境下で何の処置もなく使用されることは、粒子の均一性を得ることをより難しくする原因になっていた。
【０００６】
そうした問題を解消するために、様々な方法が採られてきた。具体的には、還元を緩慢な形態とする方法（例えば、特許文献１参照）や、連続フロー方式の製造方法とすること（例えば、特許文献２参照）などが挙げられる。また、粒子径範囲は異なるが、均一な粒子径の銀フレークを得るために、異種成分（銅）を介在させ粒子径ならびに結晶性を高める技術が示されている（特許文献３参照）。
【先行技術文献】
【特許文献】
【０００７】
【特許文献１】特開２００７−１４６２７９号公報
【特許文献２】特開２００４−０６８０７２号公報
【特許文献３】特開２００６−１１１９０３号公報
【発明の概要】
【発明が解決しようとする課題】
【０００８】
特許文献１または２においては、粒子径の均一性を得るという面では一定の成果を得ている。しかし、還元を緩慢に進行させる特許文献１のような反応形態は、反応にかなりの時間を費やしてしまうことがあり、大量生産性が望まれる用途では必ずしも好ましいものではない。また、連続生産で行う特許文献２の方法では、特にナノ粒子の場合には突発的に発生する不具合を確認できる手法が少ないので、不良品を大量に生産してしまう可能性がある。したがって、従来知られているような方法では均一性の高い粒子を得ることは難しいといえる。
【０００９】
また分散液に着目した場合、例えば特許文献１に記載のあるように、溶媒の置換作業を行う必要があった。更に得られる溶媒における銀濃度は１．５〜９．５％といった比較的希薄なものであるため、利用に適した濃度とするためには濃縮が必要となる。従って、その限外濾過による濃縮工程に時間がかかるという問題があった。そのため、量産性の観点からはさらなる改善が必要なものであった。
【００１０】
一方、特許文献３の技術を用いると、バッチ式の反応であって、粒子径の整った粒子が得られることが示されている。しかし、形成できる粒子は３００ｎｍ程度の粒子径のものにとどまり、ファインピッチの配線を描画するにはやや大きい。また、粒子径を小さくするためには、大量の銅の添加を必要とするとされている。さらに、反応液中における銅の添加量は０．１重量％未満であれば、小粒子径の粒子を得ることができないと記載されている。したがって、本方法を単純に適用しても、ナノ粒子を大量に得ることは困難であると言える。
【００１１】
そこで、本発明の目的は、粒子径の均整なナノ粒子の大量生産に適した方法を提供することにある。また、該方法により得られるナノ粒子粉末、及び該ナノ粒子を含んだ分散液ならびに該ナノ粒子を含んだペーストを提供することにある。
【課題を解決するための手段】
【００１２】
本発明者らの検討によれば、銀量に対する重量比が１ｐｐｍ以上、１０００ｐｐｍ未満の銅および銀量に対するモル比が０．１〜３．０の有機物からなる保護剤を添加した溶液で、銀を還元させることで上記目的が達成されうることがわかった。こうした操作を行うことで、透過型電子顕微鏡により計測される平均粒子径が、５〜１００ｎｍである、銀ナノ粒子を得ることができるようになる。
【００１３】
さらに、低温焼結性を確保するため、金属ナノ粒子表面を被覆する保護剤は炭素数が５〜８の有機酸を使用する。この時の保護剤は飽和の有機酸であっても、不飽和の有機酸でも構わない。
【００１４】
本発明は、次のように記述できる。すなわち、銀溶液と保護剤と還元剤とを混合することで銀ナノ粒子を得る反応において、保護剤と還元剤と銀量に対して、１ｐｐｍ以上、１０００ｐｐｍ未満の銅成分を反応液中に混合する工程と、該溶液に銀溶液を添加して表面を有機物で被覆された銀ナノ粒子を析出させる工程とを備える、銀ナノ粒子の製造方法である。
【００１５】
より具体的な態様としては、銀溶液と保護剤と還元剤とを混合することで銀ナノ粒子を得る反応において、保護剤と還元剤を混合する工程と、銀溶液と銀溶液中の銀量に対して、１ｐｐｍ以上、１０００ｐｐｍ未満の銅成分を混合する工程と、これらの混合溶液同士を混合し表面を有機物で被覆された銀ナノ粒子を析出させる工程とを備える、銀ナノ粒子の製造方法である。
【００１６】
さらに本発明は、得られた銀ナノ粒子を濾過、水洗、乾燥させて金属ナノ粒子凝集粉末を得、該凝集粉末を分散媒に分散させる工程を備えた、銀ナノ粒子分散液の製造方法である。
【００１７】
加えて本発明は、該分散液に対して、樹脂を添加する工程が付加された、銀ナノ粒子ペーストの製造方法である。
【００１８】
さらに、以下の発明が提供される。
【００１９】
（１）粒子表面が炭素数５〜８の有機物からなる保護剤により被覆され、透過電子顕微鏡写真（以下「ＴＥＭ写真」または「ＴＥＭ像」と呼ぶ。）から算出される平均粒子径が５〜１００ｎｍであって、１〜２００ｐｐｍの銅を含有する粉末。
【００２０】
（２）該粉末の比表面積は１５〜４０ｍ２／ｇの範囲にあり、さらにはＴＥＭ写真から算出される粒子径の変動係数（ＣＶ値（％）＝１００×標準偏差／平均粒子径）が３０％未満である前記（１）に記載の粉末。
【００２１】
（３）該（１）または（２）の粉末を溶媒に分散させて得られる分散液と、分散液に樹脂を添加して得られるペースト。
【発明の効果】
【００２２】
本明細書で開示する方法を採用することにより、透過型電子顕微鏡により計測される平均粒子径が５〜１００ｎｍという微細な粒子粉末を大量に得られるようになる。また、低温焼結性に優れた分散液およびペーストを得ることができるようになる。
【図面の簡単な説明】
【００２３】
【図１】実施例１で作製した粒子を１７４０００倍で撮影したＴＥＭ像。
【図２】実施例３で作製した粒子を１７４０００倍で撮影したＴＥＭ像。
【図３】実施例４で作製した粒子を１７４０００倍で撮影したＴＥＭ像。
【図４】比較例１で作製した粒子を１７４０００倍で撮影したＴＥＭ像。
【図５】実施例８で作製した粒子を１７４０００倍で撮影したＴＥＭ像。
【図６】実施例１１で作製した粒子を１７４０００倍で撮影したＴＥＭ像。
【図７】比較例６で作製した粒子を１７４０００倍で撮影したＴＥＭ像。
【図８】比較例７で作製した粒子を１７４０００倍で撮影したＴＥＭ像。
【図９】比較例２で作製した粒子を１７４０００倍で撮影したＴＥＭ像。
【図１０】実施例及び比較例で行った５Ｌ反応に関する銅成分添加量とＢＥＴ比表面積の関係を示したグラフ。
【発明を実施するための形態】
【００２４】
以下に、本発明の好適な実施形態について説明する。本発明の銀粒子製造方法は、反応槽中にて銀化合物溶液と保護剤と還元剤溶液とを混合して還元する銀粒子の製造方法において、該反応系中にごく微量の銅を存在させることを特徴とする。なお、本明細書においては銅成分とは、銅、銅化合物及び銅イオンのいずれか若しくは複数が存在することをいう。
【００２５】
本明細書では、溶液中の銀が還元剤との反応により銀に還元されるまでの間に銅成分を混合液中に存在させる工程を銅添加工程という。この時における銅の添加量は、極めて微量で足りるので、その反応スケールによっては既知の濃度の溶液を作成し、反応系に添加する方法が好適となることがある。反応スケールが大きい場合には直接原料である硝酸塩などを添加する方法でも可能であるが、添加後は均一になるまで撹拌することが必要である。添加操作の後、反応液の液温を上昇させる操作を含んでも良い。
【００２６】
本発明にかかる製造方法では、反応終了よりも前に銅が存在していれば足りる。しかし、粒子径を均一にするために、反応当初から液中に存在させておくことが望ましい。反応生成物中に銅は粒子中にほとんど取り込まれるものではない。したがって、液中における存在形態には特段制限はないが、反応に均等に関与させるために、溶存状態すなわちイオン化された状態で存在していることが望ましい。ただし、例えば塊状とした場合には、最終段階で不純物として介在しないような手段を付加するのが好ましい。
【００２７】
銅成分の添加は、銀化合物溶液、保護剤、還元剤溶液、銀化合物溶液と保護剤の混合溶液及び、還元剤溶液と保護剤の混合溶液のような還元反応実施前の原料溶液の段階で該原料溶液の１つ以上に添加しても良いし、該原料溶液を混合して還元反応を始めてから終了するまでの間でも良い。ただし、還元反応は場合により、数分間という短時間で完了してしまうこともあるため、還元反応中に添加する場合には、還元力が弱いものを選択して実施するのがよい。なお、本発明において反応終了とは反応溶液中からサンプリングした液に還元剤を添加した際に未還元の銀反応が起こらなくなった時点のことを言う。
【００２８】
本発明においては、銅成分の添加量は、一定量以上になると効果が飽和する。さらに、本発明において銅成分は還元操作前に溶液中に存在させることになるため、必要以上の添加は銅成分が還元されてしまい、不純物として存在することにもつながる。したがって、本発明のように極めて微細な粒子を形成させるときに不純物である銅を大量に存在させることは適当ではない。そのため、高くとも、添加している銀量に対し１０００ｐｐｍ未満、好ましくは５００ｐｐｍ未満、より好ましくは２００ｐｐｍ未満とするのがよい。
【００２９】
本発明に使用し、ナノ粒子の表面を被覆する有機物は常温で液体であるときは沸点が２５０℃以下、好ましくは２００℃以下、より好ましくは１５０℃以下である。また、常温で粉末であるときには、沸点とあるのを分解点、あるいは昇華点と読み替えることができる。また、得られた粉末を使用して電子機器用途に使用する時には、不純物が混入しないことが重要であるため、保護剤はできる限り単純な構造となっていることが好ましい。また、カルボキシル基、あるいはヒドロキシル基をその構造中に有するものであるとより好ましい。
【００３０】
こうした保護剤の添加形態は、可能な限り均一であることが好ましいので、溶液状にして添加することが好ましい。あるいは、水に対してある程度溶解することが好ましい。ここで、水に容易に溶解しないような物質を使用しようとするときには、反応に影響を及ぼさないことを前提として、例えば水に容易に混和するエタノールへ保護剤を溶解した溶液を用いて添加することも可能である。また、この溶解に際して、溶解液にアンモニア水などを添加して、ｐＨ調整あるいは溶解補助剤として使用することも可能である。
【００３１】
本発明における保護剤は前記の特性を備えるものであれば特に制限はないが、例としては、ペンタン酸、ヘキサン酸、ヘプタン酸、オクタン酸、安息香酸、サリチル酸、ｍ−ヒドロキシ安息香酸、ｐ−ヒドロキシ安息香酸程度の長さのものなどが挙げられる。また、保護剤の添加量は銀に対するモル比（保護剤分子モル数／銀モル数）で０．１〜４．０が好ましい。０．１未満である場合、銀に対して保護剤の量が少なすぎるため、粒子同士の凝結が多数発生する可能性がある。
【００３２】
また、保護剤の銀に対するモル比が４．０を超える場合は銀の周囲を被覆する保護剤が多すぎるものが得られる。このことは最終的に生成する銀組成物中において、不純物が多く残存する虞が高いことを示し、高純度の銀膜が得にくくなる虞があるので好ましくない。従って、保護剤の添加量／銀の割合は、モル比で、好ましくは０．１〜３．０、更に好ましくは０．３〜２．０の範囲である。
【００３３】
還元剤としては、銀イオンを銀にまで還元できるものであれば特に制限はなく、従来から広く使用されている水素化ホウ素ナトリウム、ヒドラジン、Ｌ−アスコルビン酸、ヒドロキノン、没食子酸、ホルマリン、ホスフィン、グルコン酸やそれらの誘導体などを用いることができる。
【００３４】
還元剤の添加量は銀に対する当量にして０．５〜９．０の範囲、好ましくは０．５〜８．０、一層好ましくは１．０〜７．０の範囲とすることが好ましい。０．５未満の場合、未還元の銀が残存する可能性があるので好ましくない。一方、９．０を超える場合は還元剤量が多くなり、反応が過剰に早くなる過ぎることがある。そのため、凝結粒子が増加し最終的に粒子径のバラつきが大きくなる可能性があるので好ましくない。
【００３５】
以下、本発明の原料溶液について説明する。前記銀化合物溶液とは銀化合物を溶媒に溶解させたものを言う。前記銀化合物の種類は溶媒に応じて溶解するものを適宜選択すれば良く、例えば溶媒が水であれば硝酸銀、酢酸銀、炭酸銀などを好適に使用することができる。
【００３６】
仕込みの銀濃度は、他の成分との調整により適宜変更することが必要である。例えば、上述の還元剤の範囲であっても、銀濃度を極端に高くすると反応が一挙に進み、吹きこぼれるなど安全性の問題があるので好ましくない。一方で銀濃度が希薄すぎると生産性に問題が生じるため好ましくない。よって仕込みの銀濃度の好ましい範囲は０．０１〜１．０ｍｏｌ／Ｌ、より好ましくは０．０１〜０．７５ｍｏｌ／Ｌ、一層好ましくは０．０１〜０．５０ｍｏｌ／Ｌの範囲である。
【００３７】
また、反応性を均一にするため、液中の溶存酸素は可能な限り除いておくことが望ましい。具体的には反応前に液中に窒素のような不活性ガスを通気することにより溶存酸素を除去することができる。
【００３８】
また、前記銀粒子の製造方法は４０〜８０℃の範囲内で行われることが好ましい。４０℃未満の場合、銀の過飽和度が上がることから、過剰に生成物の核が発生してしまい、１次粒子の微粒子化が進むことになる。一次粒子径が小さいものは、個々の粒子が凝集しやすくなる。そのため、粒子間凝結が生じやすくなり、単独で存在し得た粒子と凝結してしまった粒子の間で、粒子径および粒子形状のばらつきが大きくなるため好ましくない。また、反応系における温度が低すぎる場合、銀の還元が不十分になり収率が低下する原因にもなる。
【００３９】
一方、反応温度が高すぎると反応が急激に進む。急激な反応では、還元とともに凝結が進んでしまい、粒子径および粒子形状のばらつきが生じる原因にもなるので好ましくない。
【００４０】
なお、「還元反応を４０〜８０℃で行う」には、反応槽中に投入する溶液をそれぞれ４０〜８０℃に加熱しておいてもよいし、最初に反応槽中で４０〜８０℃に溶液を加熱しておき、そこに４０〜８０℃の他の溶液を入れるといった方法を行ってもよい。すなわち、液の添加により、急速な温度変化が生じないよう調節することが好ましい。
【００４１】
また、還元反応は一挙に進めることで粒子径の均整な粒子を形成することができるようになる。そのため、上述の還元剤は可能な限り一度に添加することが好ましい。また、逆に還元剤が予め添加された溶液に、銀溶液を添加する場合にも同様のことが言える。生産スケールが大きく、反応容器内での液深が深くなるような場合には、反応の均一性を担保するために、添加する方の液を添加される方の液中に加圧しながら添加する方法も採用できる。
【００４２】
こうして得られる粒子は、適度に凝集した形態で得られる。従って、極端に目開きの小さいフィルタを用いなくても、フィルタープレスといった、通常ミクロンオーダーの粒子を回収するような方法で十分に分離回収することができる。
【００４３】
得られた粒子は純水等の水で洗浄し、反応液中の余分な成分を除去しても良い。その後、粉末状とするには、水分を除く乾燥工程を行ってもよい。乾燥工程での乾燥は１００℃以下、より好ましくは８０℃以下で行うことが好ましい。乾燥温度が高すぎる場合には、粒子間焼結が生じ、一次粒子の形態を保った形での銀粒子を得ることが難しくなる。
【００４４】
次に本発明の製造法で作製できる銀粒子について詳細に説明する。本発明の製造法によれば、反応スケールに関わらず粒子径の揃ったナノオーダーの銀粒子を得ることができる。ここで、銀粒子の粒子径とはＴＥＭ像から後述する測定法によって測定される１次粒子径を意味する。本発明にかかる銀粒子は前記１次粒子径の平均値が１〜１００ｎｍの範囲内にあることが好ましい。この１次粒子径の平均値が１ｎｍ未満である場合、粒子の凝集力が強すぎるため粒子凝結の発生を防ぐことが困難となる。また、１００ｎｍを超える場合は低温焼結性が悪化するため、本発明の銀粒子が使用されることが予測される金属配線用途などにおいて不適なものとなる。
【００４５】
ここで本発明の特性の一つである粒子径のバラつきに関して説明する。粒子径のバラつきについては、一般的にＴＥＭ像から測定される一次平均粒子径の標準偏差値を平均粒子径で割った値である変動係数（ＣＶ値）を指標に用いる。本発明にかかる銀粒子の場合、前記変動係数は３０％未満、場合により２５％未満の粒子でも得られる。この値が３０％以上だと、粒子径のバラつきが大きいことを示すので好ましくない。
【００４６】
また、本発明の銀粒子粉末をＢＥＴ法で測定した比表面積は１０〜４０ｍ２／ｇのものが得られうる。分散液（インクと言うこともある）やペーストへ利用するため、粉末の比表面積は１５〜４０ｍ２／ｇとすることができ、より好適に使用するには２０〜３０ｍ２／ｇとするのがよい。本発明に従えばこれらのいずれの範囲にもすることが可能である。
【００４７】
上述の範囲の銀粒子粉末を得るため、本発明の特徴である反応液中へ銅を極微量添加する銅添加工程を備えるようにする。従来の微粒子の場合、比表面積はほとんど確認されず、高いものでも１０ｍ２／ｇ未満のＢＥＴ値であった。（例えば、特開２００６−２１６３８９の実施例で示されている２０ｎｍの銀粉ではＢＥＴが５．７ｍ２／ｇであったと示されている。）このことからもわかるように、従来の粒子は一次粒子としては細かくとも、粒子の凝集が強く生じ、比表面積が低いものだった。しかし、本発明に従う粒子は適度に一つ一つの粒子が適度に隔離された結果、ＢＥＴ値の高い粒子が得られている。このことから見ても、本発明で提供している粒子がいかに特徴的であるかは理解されよう。
【００４８】
いかにしてこのような現象が生じるかの詳細はよくわかっていない。しかし、銅を添加する場合としない場合の反応状態の比較を行ったところ、その反応速度が添加した場合の方が著しく早く完結していることが認められた。最終的な形成物に認められる銅の含有量から推定すると、銅成分は触媒のように振る舞う可能性があると考えられる。
【００４９】
また、粒子粉末の比表面積調整に関しては、還元剤量や反応温度の調整など従来から行われているような方法により、粒子粉末の比表面積を調整することも考えられる。しかし、本発明者らの検討によれば、そのような反応条件の変更によっても、５．０ｍ２／ｇ以上の比表面積を有する乾燥銀粒子粉末は得られなかった。
【００５０】
そこで本発明者らが検討したところ、比表面積値は、製造時における銅の添加量により制御可能であることがわかった。添加量を多くすれば、ＢＥＴ値としては高いものが得られ、粒子径としては、大差ないと判断できるものが得られる。
【００５１】
このことは、分散液あるいはペーストの設計に優位に働く。分散液もしくはペーストは、用途もしくは印刷方法によりその粘度を変化させる必要がある。その粘度の調整方法としては、一般的には比表面積の調整、添加物の添加や添加溶媒量の調整によりなされている。その中でも、粘度調整剤からなる添加物の添加は、結果として不純物を膜内に残存させてしまうことにつながり、導電性を要求される用途に対してはその使用が制限される。また、溶媒の添加量を調整する手法では、わずかな相違であっても得られるものが変化するので、この手法も所望粘度の分散液あるいはペーストに適用するのは困難である。
【００５２】
従って、粘度調整に際して最も望ましいのは、比表面積を変化させることによる方法であり、本発明に従えばこのような要求に応えうるようになる。このことは、様々な用途に対して応用を図ることができるようになることを示唆し、好ましい態様であると言える。
【００５３】
具体的な作用機構としては、粒子粉末の比表面積が大きい場合には粒子表面と接する溶媒量が増加するため、該粒子表面と接さない溶媒量が少なくなって粘度が増加する。また、粒子粉末の表面積が小さい場合には粒子表面と接する溶媒量が減少するため、フリーな溶媒量が多くなるため粘度が低下するという機構が考えられる。
【００５４】
本願に従う方法により形成された銀粒子には、反応を経たことの特徴として銀に対して、銅を１〜１０００ｐｐｍの範囲で含む。この検出量が１ｐｐｍ未満の場合には、本発明に従う方法では製造していないと言うことができる。また、実際この条件下の湿式法で作成した場合には粒径は不均一なものとなってしまう。一方、検出量が１０００ｐｐｍを超える場合には、粒子中に不純物である銅を多く含むことを示し、導電性に悪影響を及ぼすことがある。従って、導電性を期待する用途には好適ではない。すなわち、本発明の銀粒子から検出される銅は、銀に対して１〜１０００ｐｐｍ、好ましくは銀に対して１〜５００ｐｐｍ、一層好ましくは銀に対して１〜３００ｐｐｍの範囲である。
【００５５】
このようにして得られた粒子は、以下に示す分散溶媒等を使用して分散液（インク）として使用したり、さらには樹脂を添加してペーストとして使用することができる。そして、かような分散液やペーストは、その調整された粘度に応じて各種印刷装置により塗布や印刷することができるようになる。なお、本発明の分散液とは、本発明の銀粒子が、溶媒中に分散されている液体をいう。
【００５６】
また、本発明の好適な実施形態によれば、反応後に凝集沈降するため濾過によって簡便に固液分離ができ、更にその粉末は様々な溶媒に再分散させることができる。この際に使用できる分散液溶媒としては、水、アルコール、ポリオール、グリコールエーテル、１−メチルピロリジノン、ピリジン、ターピネオール、ブチルカルビトール、ブチルカルビトールアセテート、テキサノール、フェノキシプロパノールなどが例示できる。
【００５７】
また分散液の分散性やチキソトロピー性などをより向上させるために、適宜分散液溶媒と共にバインダーや分散剤のいずれか、あるいはその両方を添加することも好適な形態を構成する。バインダーは、粒子に対して分散独立性を与えるために必要な要素となるので、溶剤並びに粒子との親和性を少なくとも有することが必要である。また、いくら分散性が高くなっても、焼結時に系外に排出されるものでなければ、本願発明の目的には合致しない。すなわち、分解もしくは揮散温度は２５０℃以下のものがより好適に選択される。少なくとも上述の性質を有していれば、有機、無機を問わず市販のバインダーや分散剤を好適に使用することができる。また、単独の種類のみならず、併用使用しても構わない。
【００５８】
具体的にバインダーとしては、有機バインダーとして、アクリル樹脂、ポリエステル樹脂、エポキシ樹脂、フェノール樹脂、フェノキシ樹脂、ＤＡＰ樹脂、ウレタン樹脂、フッ素樹脂、ポリイミド樹脂、ポリアミド樹脂、シリコーン樹脂、ポリオレフィン樹脂、エチルセルロースおよびポリビニルアルコール等を添加することができ、無機バインダーとしては、シリカゾル、アルミナゾル、ジルコニアゾル、チタニアゾル等を使用することができる。
【００５９】
具体的名称を挙げると次のようなものが知られているが、上述の性質を有する場合には、本欄に記載のもの以外のものの使用を排除するものではない。アクリル樹脂としては、ＢＲ−１０２、ＢＲ−１０５、ＢＲ−１１７、ＢＲ−１１８、ＢＲ−１１２２、ＭＢ−３０５８（三菱レイヨン株式会社製）、アルフロンＵＣ−３０００、アルフロンＵＧ−４０１０、アルフロンＵＧ−４０７０、アルフロンＵＨ−２０４１、アルフロンＵＰ−１０２０、アルフロンＵＰ−１０２１、アルフロンＵＰ−１０６１（東亞合成株式会社製）、ポリエステル樹脂としては、バイロン２２０、バイロン５００、バイロンＵＲ１３５０（東洋紡績株式会社製）、マルキードＮｏ１（荒川化学工業株式会社製）、エポキシ樹脂としては、アデカレジンＥＰ−４０８８Ｓ、アデカレジンＥＰ−４９−２３（株式会社アデカ製）、８７１（ジャパンエポキシレジン株式会社製）、フェノール樹脂としては、レヂトップＰＬ−４３４８、レヂトップＰＬ−６３１７（群栄化学工業株式会社製）、フェノキシ樹脂としては、１２５６、４２７５（ジャパンエポキシレジン株式会社製）、タマノル３４０（荒川化学工業株式会社製）、ＤＡＰ樹脂としては、ダップＡ、ダップＫ（ダイソー株式会社製）、ウレタン樹脂としては、ミリオネートＭＳ−５０（日本ポリウレタン工業株式会社製）、エチルセルロースとしては、エトセルＳＴＡＮＤＡＲＤ４、エトセルＳＴＡＮＤＡＲＤ７、エトセルＳＴＡＮＤＡＲＤ２０、エトセルＳＴＡＮＤＡＲＤ１００（日進化成株式会社製）、ポリビニルアルコールとしては、ＲＳ−１７１３、ＲＳ−１７１７、ＲＳ−２１１７（株式会社クラレ製）といったものが例示できる。
【００６０】
また分散剤としても、粒子表面と親和性を有するとともに分散媒に対しても親和性を有するものであれば、市販汎用のものであっても足りる。また、単独の種類のみならず、併用使用しても構わない。
【００６１】
分散剤としては、脂肪酸塩（石けん）、α−スルホ脂肪酸エステル塩（ＭＥＳ）、アルキルベンゼンスルホン酸塩（ＡＢＳ）、直鎖アルキルベンゼンスルホン酸塩（ＬＡＳ）、アルキル硫酸塩（ＡＳ）、アルキルエーテル硫酸エステル塩（ＡＥＳ）、アルキル硫酸トリエタノールといった低分子陰イオン性（アニオン性）化合物、脂肪酸エタノールアミド、ポリオキシエチレンアルキルエーテル（ＡＥ）、ポリオキシエチレンアルキルフェニルエーテル（ＡＰＥ）、ソルビトール、ソルビタンといった低分子非イオン系化合物、アルキルトリメチルアンモニウム塩、ジアルキルジメチルアンモニウムクロリド、アルキルピリジニウムクロリド、といった低分子陽イオン性（カチオン性）化合物、アルキルカルボキシルベタイン、スルホベタイン、レシチンといった低分子両性系化合物や、ナフタレンスルホン酸塩のホルマリン縮合物、ポリスチレンスルホン酸塩、ポリアクリル酸塩、ビニル化合物とカルボン酸系単量体の共重合体塩、カルボキシメチルセルロース、ポリビニルアルコールなどに代表される高分子水系分散剤、ポリアクリル酸部分アルキルエステル、ポリアルキレンポリアミンといった高分子非水系分散剤、ポリエチレンイミン、アミノアルキルメタクリレート共重合体といった高分子カチオン系分散剤が代表的なものであるが、本発明の粒子に好適に適用されるものであれば、ここに例示したような形態のもの以外の構造を有するものを排除しない。
【００６２】
分散剤として、具体的名称を挙げると次のようなものが知られている。フローレンＤＯＰＡ−１５Ｂ、フローレンＤＯＰＡ−１７（共栄社化学株式会社製）、ソルプラスＡＸ５、ソルプラスＴＸ５、ソルスパース９０００、ソルスパース１２０００、ソルスパース１７０００、ソルスパース２００００、ソルスパース２１０００、ソルスパース２４０００、ソルスパース２６０００、ソルスパース２７０００、ソルスパース２８０００、ソルスパース３２０００、ソルスパース３５１００、ソルスパース５４０００、ソルシックス２５０、（日本ルーブリゾール株式会社製）、ＥＦＫＡ４００８、ＥＦＫＡ４００９、ＥＦＫＡ４０１０、ＥＦＫＡ４０１５、ＥＦＫＡ４０４６、ＥＦＫＡ４０４７、ＥＦＫＡ４０６０、ＥＦＫＡ４０８０、ＥＦＫＡ７４６２、ＥＦＫＡ４０２０、ＥＦＫＡ４０５０、ＥＦＫＡ４０５５、ＥＦＫＡ４４００、ＥＦＫＡ４４０１、ＥＦＫＡ４４０２、ＥＦＫＡ４４０３、ＥＦＫＡ４３００、ＥＦＫＡ４３３０、ＥＦＫＡ４３４０、ＥＦＫＡ６２２０、ＥＦＫＡ６２２５、ＥＦＫＡ６７００、ＥＦＫＡ６７８０、ＥＦＫＡ６７８２、ＥＦＫＡ８５０３（エフカアディディブズ社製）、アジスパーＰＡ１１１、アジスパーＰＢ７１１、アジスパーＰＢ８２１、アジスパーＰＢ８２２、アジスパーＰＮ４１１、フェイメックスＬ−１２（味の素ファインテクノ株式会社製）、ＴＥＸＡＰＨＯＲ−ＵＶ２１、ＴＥＸＡＰＨＯＲ−ＵＶ６１（コグニスジャパン株式会社製）、ＤｉｓｐｅｒＢＹＫ１０１、ＤｉｓｐｅｒＢＹＫ１０２、ＤｉｓｐｅｒＢＹＫ１０６、ＤｉｓｐｅｒＢＹＫ１０８、ＤｉｓｐｅｒＢＹＫ１１１、ＤｉｓｐｅｒＢＹＫ１１６、ＤｉｓｐｅｒＢＹＫ１３０、ＤｉｓｐｅｒＢＹＫ１４０、ＤｉｓｐｅｒＢＹＫ１４２、ＤｉｓｐｅｒＢＹＫ１４５、ＤｉｓｐｅｒＢＹＫ１６１、ＤｉｓｐｅｒＢＹＫ１６２、ＤｉｓｐｅｒＢＹＫ１６３、ＤｉｓｐｅｒＢＹＫ１６４、ＤｉｓｐｅｒＢＹＫ１６６、ＤｉｓｐｅｒＢＹＫ１６７、ＤｉｓｐｅｒＢＹＫ１６８、ＤｉｓｐｅｒＢＹＫ１７０、ＤｉｓｐｅｒＢＹＫ１７１、ＤｉｓｐｅｒＢＹＫ１７４、ＤｉｓｐｅｒＢＹＫ１８０、ＤｉｓｐｅｒＢＹＫ１８２、ＤｉｓｐｅｒＢＹＫ１９２、ＤｉｓｐｅｒＢＹＫ１９３、ＤｉｓｐｅｒＢＹＫ２０００、ＤｉｓｐｅｒＢＹＫ２００１、ＤｉｓｐｅｒＢＹＫ２０２０、ＤｉｓｐｅｒＢＹＫ２０２５、ＤｉｓｐｅｒＢＹＫ２０５０、ＤｉｓｐｅｒＢＹＫ２０７０、ＤｉｓｐｅｒＢＹＫ２１５５、ＤｉｓｐｅｒＢＹＫ２１６４、ＢＹＫ２２０Ｓ、ＢＹＫ３００、ＢＹＫ３０６、ＢＹＫ３２０、ＢＹＫ３２２、ＢＹＫ３２５、ＢＹＫ３３０、ＢＹＫ３４０、ＢＹＫ３５０、ＢＹＫ３７７、ＢＹＫ３７８、ＢＹＫ３８０Ｎ、ＢＹＫ４１０、ＢＹＫ４２５、ＢＹＫ４３０（ビックケミー・ジャパン株式会社製）、ディスパロン１７５１Ｎ、ディスパロン１８３１、ディスパロン１８５０、ディスパロン１８６０、ディスパロン１９３４、ディスパロンＤＡ−４００Ｎ、ディスパロンＤＡ−７０３−５０、ディスパロンＤＡ−７２５、ディスパロンＤＡ−７０５、ディスパロンＤＡ−７３０１、ディスパロンＤＮ−９００、ディスパロンＮＳ−５２１０、ディスパロンＮＶＩ−８５１４Ｌ、ヒップラードＥＤ−１５２、ヒップラードＥＤ−２１６、ヒップラードＥＤ−２５１、ヒップラードＥＤ−３６０（楠本化成株式会社）、ＦＴＸ−２０７Ｓ、ＦＴＸ−２１２Ｐ、ＦＴＸ−２２０Ｐ、ＦＴＸ−２２０Ｓ、ＦＴＸ−２２８Ｐ、ＦＴＸ−７１０ＬＬ、ＦＴＸ−７５０ＬＬ、フタージェント２１２Ｐ、フタージェント２２０Ｐ、フタージェント２２２Ｆ、フタージェント２２８Ｐ、フタージェント２４５Ｆ、フタージェント２４５Ｐ、フタージェント２５０、フタージェント２５１、フタージェント７１０ＦＭ、フタージェント７３０ＦＭ、フタージェント７３０ＬＬ、フタージェント７３０ＬＳ、フタージェント７５０ＤＭ、フタージェント７５０ＦＭ（株式会社ネオス製）、ＡＳ−１１００、ＡＳ−１８００、ＡＳ−２０００（東亞合成株式会社製）、カオーセラ２０００、カオーセラ２１００、ＫＤＨ−１５４、ＭＸ−２０４５Ｌ、ホモゲノールＬ−１８、ホモゲノールＬ−９５、レオドールＳＰ−０１０Ｖ、レオドールＳＰ−０３０Ｖ、レオドールＳＰ−Ｌ１０、レオドールＳＰ−Ｐ１０（花王株式会社製）、エバンＵ１０３、シアノールＤＣ９０２Ｂ、ノイゲンＥＡ−１６７、ブライサーフＡ２１９Ｂ、ブライサーフＡＬ（第一工業製薬株式会社製）、メガファックＦ−４７７、メガファック４８０ＳＦ、メガファックＦ−４８２、（ＤＩＣ株式会社製）、シルフェイスＳＡＧ５０３Ａ、ダイノール６０４（日信化学工業株式会社製）、ＳＮスパーズ２１８０、ＳＮスパーズ２１９０、ＳＮレベラーＳ−９０６（サンノプコ株式会社製）、Ｓ−３８６、Ｓ−４２０（ＡＧＣセイミケミカル株式会社製）といったものが例示できる。
【００６３】
また、分散液の調整時には適切な機械的分散処理を用いることもできる。機械的分散処理には粒子の著しい改質を伴わないという条件下において、公知のいずれの方法も採用することが可能である。具体的には、超音波分散、ディスパー、三本ロールミル、ボールミル、ビーズミル、二軸ニーダー、自公転式攪拌機などが例示でき、これらは単独あるいは複数を併用して使用することもできる。
【００６４】
上述の構成を採用することで、低温焼結性に優れた性質を呈するようになる。銀のバルク抵抗値は１．６μΩ・ｃｍであるが、本発明に従う粒子を採用することによって、焼成温度を２５０℃程度としても、この値に近似した抵抗値を取ることができるようになる。また、こうした性質を与えるためには、後述する分散液としたときの構成、とりわけ分散媒や添加剤の分解点や沸点に対しても配慮が必要であることは言うまでもない。
【００６５】
以下に本発明で用いた測定方法を説明する。なお、以下の測定方法は本発明の銀粒子の評価にそのまま用いることができる。
【００６６】
（ＴＥＭ像からの一次粒子径の平均値の測定）
乾燥状態の銀粒子粉末２質量部をシクロヘキサン９６質量部とオレイン酸２質量部との混合溶液に添加し、超音波によって分散させた。分散溶液を支持膜付きＣｕマイクログリッドに滴下し、乾燥させることでＴＥＭ試料とした。作成したマイクログリッドを透過型電子顕微鏡（日本電子株式会社製ＪＥＭ−１００ＣＸＭａｒｋ−ＩＩ型）を使用し、１００ｋＶの加速電圧で、明視野で粒子を観察した像を、倍率３０，０００倍及び１７４，０００倍で撮影した。
【００６７】
一次粒子平均径の算出には、画像解析ソフト（旭化成エンジニアリング株式会社製Ａ像くん（登録商標））を用いた。この画像解析ソフトは色の濃淡で個々の粒子を識別するものであり、１７４，０００倍のＴＥＭ像に対して「粒子の明度」を「暗」、「雑音除去フィルタ」を「有」、「円形しきい値」を「２０」、「重なり度」を「５０」の条件で円形粒子解析を行って一次粒子平均径を測定した。なお、ＴＥＭ像中に凝結粒子や異形粒子が多数ある場合は、測定不能であるとした。また、このようにして求めた一次粒子平均径を平均粒子径（若しくは「ＤＴＥＭ」）と呼ぶ。
【００６８】
（一次粒子径からの変動係数の算出）
上記の測定方法での１０００個以上での測定値から平均値、標準偏差を算出し、標準偏差を平均値で割った値を変動係数として算出した。
【００６９】
（銀粒子粉末中の銅含有量測定）
銀成分が残留していると分析誤差が発生する可能性があるため、銀成分を除くため、以下の前処理を施した。３００ｍｌコニカルビーカーに銀粒子粉末１０ｇを入れ、次に硝酸溶液１５ｍｌを添加して銀粒子粉末を溶解させる。溶解した溶液を２５０℃に設定したホットプレート上で加熱し、蒸発乾固にならない程度まで濃縮する。濃縮された溶液を放冷した後、純水を添加する。溶液中に白濁や浮遊物がないことを確認する。もし溶液中に白濁や浮遊物がある場合には、なくなるまで硝酸添加、加熱濃縮、放冷の工程を繰り返す。白濁や浮遊物がない溶液に塩酸を添加し、塩化銀を生成する。その後濾過で固液分離して塩化銀と濾液を分別し、該濾液をＩＣＰ−ＭＳ（アジレントテクノロジー株式会社製ＡＧＩＬＥＮＴ７５００ｉ）を用いて銅量の分析を行った。
【００７０】
（ＢＥＴ法による比表面積測定）
銀粒子粉末０．２ｇを２５℃、４５ｃｃ／ｍｉｎのＮ２雰囲気下で２０分間前処理を行った後、ユアサアイオニクス製の４Ｓ−Ｕ２若しくはこの製品の同等品を用いて行った。
【００７１】
（ＴＡＰ密度測定）
特開２００７−２６３８６０号に記載されている測定法を用いて行った。本測定法を概略的に説明すると、所定のホルダーに測定対象の粉体を充填して粉体層を形成し、当該粉体層へ、０．１４Ｎ／ｍ２以上、０．１８Ｎ／ｍ２以下の圧力を加えた後、粉体層の高さを測定し、当該粉体層の高さの測定値と、充填された粉体の重量とから測定対象の粉体の密度を求めるタップ密度測定方法である。
【００７２】
（銀粒子含有分散液（インク）の作製）
作製した銀粒子粉末６ｇとターピネオール４ｇを混合した。その後、ディスパーを用いて１４００ｒｐｍで９０秒間処理し、三本ロールで１０パスさせて銀粒子含有分散液を作製した。
【００７３】
（銀塗布膜の作製及び焼成および体積抵抗値の測定）
作製した銀粒子含有分散液を、スライドガラス上にアプリケーターを用いて塗布した。その後、乾燥機（ヤマト科学株式会社製）を用いて１５０℃で３０分間焼成した。また、２００℃で３０分間焼成したサンプルも作製した。焼成した膜の厚さ１μｍ当りの体積抵抗値を抵抗率計（三菱化学アナリテック株式会社製ロレスタＧＰ）を用いて測定し、膜の厚さは表面粗度計（株式会社東京精密製サーフコム１５００Ｄ）を用いて測定をすることで膜の体積抵抗値を算出した。
【００７４】
（粒子分散性の評価）
得られた銀粒子粉末を溶媒および分散剤へ添加して分散液を作成し、溶媒に対する粒子の分散性を確認した。具体的な手法としては銀粒子粉末１．０ｇ、ブチルカルビトールアセテート（和光純薬工業株式会社製）１０．０ｇ、分散剤としてＤｉｓｐｅｒＢＹＫ２０２０（ビックケミー・ジャパン社製）０．１ｇをそれぞれ秤量し、それらを試験管中で混合し、超音波分散機で１０分間分散することにより分散液を作成した。得られた液中における粒子の分散状態を目視により確認することで、粉末の溶媒に対する分散性を確認した。
【００７５】
（表面被覆物質の推定）
表面を被覆する有機物は、粒子もしくは分散液、あるいはペーストを被覆する有機物の分解温度以下の温度、例えば１５０℃程度の温度で３０分程度加熱して発生するガスを捕集し、ガスクロマトグラフ／マススペクトルグラフィ（ＧＣ／ＭＳ）で解析することにより知ることができる。
【実施例】
【００７６】
以下、実施例により本発明を具体的に説明する。なお、実施例１〜６および比較例１〜７については５Ｌスケールでの検討結果、実施例７〜１２および比較例８は２００Ｌスケールでの検討結果を示している。
【００７７】
（実施例１）
５Ｌビーカーを使用し（実施例１〜６および比較例１〜７について同じ）、反応槽の中心に撹拌羽を備えた攪拌棒を設置する。反応槽には温度をモニターするための温度計を設置し、また溶液に下部より窒素を供給できるようにノズルを配設した。以上の構成を備えた装置を反応槽Ａとする。
【００７８】
まず、反応槽Ａに水を３４００ｇ入れ、残存酸素を除くため反応槽下部から窒素を３０００ｍＬ／分の流量で６００秒間流した。その後、反応槽上部から３０００ｍＬ／分の流量で供給し、反応槽中を窒素雰囲気とした。そして、反応槽内の溶液温度が６０℃になるように攪拌しながら温度調整を行った。そして、アンモニアとして２８質量％含有するアンモニア水７ｇを反応槽に投入した後、液を均一にするために１分間攪拌した。
【００７９】
次に保護剤としてヘキサン酸（和光純薬工業株式会社製）４５．５ｇ（銀に対してモル比で１．９８にあたる）を添加し、保護剤を溶解するため４分間攪拌した。その後、還元剤として５０質量％のヒドラジン水和物（大塚化学株式会社製）水溶液を２３．９ｇ（銀に対して４．８２当量にあたる）添加し、これを還元剤溶液とした。
【００８０】
別の容器に硝酸銀結晶（和光純薬工業株式会社製）３３．８ｇを水１８０ｇに溶解した硝酸銀水溶液を用意し、これを銀塩水溶液とした。この銀塩水溶液中に更に硝酸銅三水和物（和光純薬工業株式会社製）を銅換算で銀に対して１ｐｐｍ相当量添加した。なお、ここでの硝酸銅三水和物の添加は、予め既知濃度の硝酸銅三水和物水溶液を作製し、それを希釈したものを添加することで調整を行っている。また、銀塩水溶液は反応槽内の還元剤溶液と同じ６０℃に温度調整を行った。
【００８１】
その後、銀塩水溶液を還元剤溶液に一挙添加により混合し、還元反応を開始させた。この際、スラリーの色は添加終了から直ちに変化した。攪拌は連続して行い、その状態のまま１０分間熟成させた。その後、攪拌を止め、吸引濾過による固液分離を行い、洗浄廃液の電気伝導率が２．０μＳ／ｃｍ未満となるまで純水による洗浄を行った後、４０℃で１２時間乾燥させることにより、微小銀粒子粉末を得た。なお、得られる粉末は熱に対する感応性が高いため、この温度以上での乾燥は塊状銀になる可能性がある。
【００８２】
（実施例２〜４）
銀に対する銅の添加量を各々変化させた以外は、実施例１を繰り返した。得られた粒子の物性等を表１にあわせて示す。
【００８３】
（実施例５〜６）
銅の種類を変化させ、かつ添加量を変化させた。反応装置ならびに反応フローについては同じにしてある。得られた粒子の物性等を表１にあわせて示した。
【００８４】
（実施例７）
容積が２００Ｌのステンレス製反応槽（実施例７〜１２および比較例８について同じ）、を準備し、反応槽Ａ（５Ｌ反応槽）同様に攪拌棒、温度計、窒素ノズルを設置することで、反応槽Ｂを構成した。
【００８５】
まず、反応槽に水を１３７ｋｇ入れ、残存している酸素を抜くため下部より窒素を２０Ｌ／分で６００秒間流した。その後、反応槽上部より２０Ｌ／分で窒素を供給して反応槽内部を窒素雰囲気にした。そして、反応槽内の溶液温度が６０℃になるように攪拌しながら温度を調節した。そして、アンモニアとして２８質量％含有するアンモニア水２８２．３ｇを反応槽に投入した後、液を均一にするために１分間攪拌した。
【００８６】
次に保護剤としてヘキサン酸（和光純薬工業株式会社製）１８１８．８ｇ（銀に対してモル比で１．９８にあたる）を添加し、保護剤を溶解するため４分間攪拌した。その後、還元剤として８０質量％のヒドラジン水和物（大塚化学株式会社製）水溶液を５９６．３ｇ（銀に対して４．８２当量にあたる）添加し、これを還元剤溶液とした。
【００８７】
別の容器に硝酸銀結晶（和光純薬工業株式会社製）１３５０．３ｇを水７２００ｇに溶解した硝酸銀水溶液を用意し、これを銀塩水溶液とした。この銀塩水溶液中に更に硝酸銅三水和物（和光純薬工業株式会社製）０．０３２５ｇ（銅換算で銀に対して１０ｐｐｍにあたる）を添加した。なお、銀塩水溶液は反応槽内の還元剤溶液と同じ６０℃に温度調整を行った。
【００８８】
その後、銀塩水溶液を還元剤溶液に一挙添加することにより混合し、還元反応を開始させた。攪拌は連続して行い、その状態のまま１０分間熟成させた。その後、攪拌を止め、フィルタープレスによる固液分離、洗浄液の電気伝導率が２．０μＳ／ｃｍ未満となるまで純水による洗浄を行った後、及び４０℃１２時間以上の乾燥を経て、微小銀粒子粉末を得た。
【００８９】
得られた粒子をブチルカルビトールアセテート、およびＤｉｓｐｅｒＢＹＫ−２０２０からなる分散液中に添加し、作成した液を上述の方法により分散し、その状態を確認した。こうして作成した分散液では、混合直後でも沈殿は生じず、２４時間後の分散液でも沈殿は確認されなかった。従って、本発明にかかる粒子は、ブチルカルビトールアセテートに対して、良好な再分散性を呈することがわかる。
【００９０】
（実施例８〜１２）
銀に対する銅の添加量を各々変化させた以外は、実施例７を繰り返した。得られた粒子の物性等を表１にあわせて示す。
【００９１】
（実施例１３）
樹脂としてフェノール樹脂レヂトップＰＬ−４３４８（群栄化学工業株式会社製／固形分７７．５ｗｔ％）３．９ｇをテルピネオール１４．０ｇに溶解させ、次に高分子系顔料分散剤アジスパーＰＡ１１１（味の素ファインテクノ株式会社製）１．３ｇをその溶液に溶解させる。この中に実施例７と同様にして作成した、ヘキサン酸（炭素数：６）で被覆された一次粒子の平均粒径が２０ｎｍの銀粒子９４．３ｇを加え、手攪拌で１０分間混合させ導電性ペーストを得た。
【００９２】
作成した導電性ペーストを用いてスクリーン印刷機（ＭＴ−３２０Ｔ、マイクロテック社製）による配線描画を行った。配線用スクリーン版（ステンレス製、２５０メッシュ、乳剤厚 ３０μｍ、ソノコム社製）を用いて線幅３００μｍ、線長４２ｍｍの配線と、線幅８０μｍ、線長２０ｍｍの配線をガラス基板上に描画し、描画した基板をオーブン（ＤＫＭ４００、ヤマト科学株式会社製）で大気中２００℃、６０分加熱してサンプルを作成した。作成したサンプルを用いて、比抵抗の評価を行ったところ、比抵抗が８．７μΩ・ｃｍである良好な導電性を呈した薄膜が得られた。
【００９３】
（実施例１４）
樹脂としてアクリル樹脂ＢＲ−１０２（三菱レイヨン株式会社製）を５．０ｇ用意し、分散媒であるテルピネオール（和光純薬工業株式会社製）４４．０ｇに溶解し、この中にこの中に実施例７と同様にして作成した、ヘキサン酸（炭素数：６）で被覆された一次粒子の平均粒径が２０ｎｍの銀粒子９５．０ｇを加え、実施例１３を繰り返したところ、比抵抗が７．７μΩ・ｃｍである良好な導電性を呈した薄膜が得られた。
【００９４】
（比較例１）
銅を添加しなかったこと以外は、実施例１を繰り返した。得られた粒子の物性等を表１にあわせて示す。
【００９５】
（比較例２）
還元剤のヒドラジン水和物量を銀に対して９．６当量となる量に変更した以外は、比較例１を繰り返した。なお、還元反応開始後直ちに反応スラリーの色変化が終了し、反応が完結していることが確認された。
【００９６】
（比較例３）
還元反応完了後に、硝酸銅三水和物水溶液を銀に対して３０００ｐｐｍ相当量添加し、５分間撹拌した以外は、比較例１を繰り返した。
【００９７】
（比較例４〜５）
銀に対する銅の添加量を各々変化させた以外は、実施例１を繰り返した。得られた粒子の物性等を表１にあわせて示す。
【００９８】
（比較例６〜７）
添加物質を硝酸ニッケル六水和物水溶液（比較例６、和光純薬工業株式会社製）もしくは硝酸鉄（ＩＩＩ）九水和物水溶液（比較例７、和光純薬工業株式会社製）とし、その添加量を実施例４と同じ銀に対して１００ｐｐｍとした以外は、実施例４と同じ反応操作とした。得られた粒子の物性等を表１にあわせて示す。
【００９９】
（比較例８）
銅を添加しなかったこと以外は、実施例７を繰り返した。得られた粒子の物性等を表１にあわせて示す。
【０１００】
実施例及び比較例の反応スケール、製造時に添加した添加物及びその添加量、反応後の銀粒子粉末の中に含有されるＣｕ含有量、乾燥状態の銀粒子粉末のＢＥＴ比表面積、ＴＡＰ密度、ＴＥＭ径及び変動係数、銀膜の体積抵抗値を表１に示した。また、図１〜３に実施例１、３及び４のＴＥＭ像を、図４に比較例１のＴＥＭ像を示した。ＴＥＭ写真の倍率は全て１７４，０００倍である。
【０１０１】
【表１】
0005901726.tif 000002
【０１０２】
また、図５、６には実施例７及び１０のＴＥＭ像を、図７、８には比較例７、３のＴＥＭ像を示し、図９には比較例２のＴＥＭ像を示した。また、図１０には実施例及び比較例に関して、Ｃｕ添加量とＢＥＴの関係を表すグラフを５Ｌ反応時と２００Ｌ反応時に分けて示した。
【０１０３】
まず、表１の実施例１〜６、比較例１及び図１０を参照する。図１０は縦軸がＢＥＴ、横軸がＡｇに対するＣｕの添加量をとったものである。白丸と白三角はそれぞれ５Ｌと２００Ｌの反応槽で作製した実施例の結果を表わす。なお、黒丸印と黒三角印は、それぞれ５Ｌと２００Ｌの反応槽で比較例である。具体的には黒丸印が比較例１で黒三角印は比較例２である。
【０１０４】
Ｃｕが添加されていない比較例に対して、Ｃｕが１ｐｐｍ添加された実施例１でさえ、ＢＥＴは７ｍ２／ｇ以上高かった。すなわち、Ｃｕを添加して反応させた際には、銀粒子粉末のＢＥＴが増加していることが分かる。また、銅粉末（実施例６）、亜酸化銅（実施例５）の添加によっても同様の効果が得られていたため、添加する銅成分の形態に関わらず本発明の効果が得られることが分かる。また、その効果はＣｕの１ｐｐｍ添加から顕著に現れ、１０ｐｐｍ付近で飽和していた。
【０１０５】
これより極微量の銅添加がＢＥＴの増大に対して非常に顕著な効果が現れていることが分かる。また、図４の比較例１のＴＥＭ像を見ると、小さな粒子と粗大粒子とが混在している他、凝結状の粒子が多数存在していた。一方、図１で示した実施例１の写真では一次粒子が明確に識別でき粗大粒子は見当たらなかった。このことから、銅を添加した場合には凝結した粒子が減少し、粒度が揃う効果が得られることが分かる。
【０１０６】
このことは、ＴＥＭ像から得られる変動係数によっても示されている。すなわち、実施例１〜６の変動係数は１７〜２１％と小さい値となっており、非常に粒度分布の狭いことを示したが、図４のＴＥＭ写真を見ると明らかに粒子の不均一性は高まっており、粒度分布は広くなっている。また、図１〜３を見ると銅を添加した場合には全て銀粒子がそれぞれ孤立して存在しており、非常に分散性に優れ且つ粒子径バラつきが小さいものができていた。
【０１０７】
次に実施例７〜１２、比較例８及び図５、６を参照する。５Ｌ反応同様、銅成分の添加によって銀粒子粉末のＢＥＴが増加していた。また、２００Ｌ反応においても粒子径の整った銀粒子が作製できていた。これより、本発明にかかる製造方法は反応スケールに関わらず粒子径バラつきを改善することができることが分かった。
【０１０８】
また、図１０から２００Ｌ反応の場合、銅成分添加量とＢＥＴの関係が５Ｌ反応時よりも緩い傾きとなっていることが分かる。これは、製造上の観点から見ると非常に好ましいことである。すなわち、前述のように銅成分添加量の制御によって所望のＢＥＴを有する銀粒子粉末を作製しようとした場合、２００Ｌ反応ではこの銅成分添加量の制御幅が広くなっているため、簡便に所望の銀粒子を得ることが可能であると考えられる。
【０１０９】
次に比較例４、５を参照する。比較例４、５は銅成分をそれぞれ６０００ｐｐｍ（０．６質量％）、６００００ｐｐｍ（６質量％）添加したものであるが、このようにして得られる銀粒子では銀粒子中に含まれる銅量（表１の「Ｃｕ含有量（ｐｐｍ）」の欄参照）も非常に多くなっている。比較例４、５の銀粒子を銀膜にした場合は、実施例３の場合より、抵抗値が悪化しているのはこのことに起因していると考えられる。
【０１１０】
また、比較例６、７及び図７、８を参照する。比較例６、７はそれぞれ銅成分の代わりにニッケル成分、鉄成分を添加したものだが、本発明のような効果が得られていない。本発明にかかる製造方法においては、銅成分を添加することが必要であることが分かる。
【０１１１】
また、比較例３を参照する。比較例３は還元反応終了後に銅成分を添加したものであるが、本発明のような効果が得られなかった。本発明にかかる製造方法においては、銅成分を還元反応終了前に添加することが必要であることが分かる。
また、比較例８と図９を見ると、還元剤量を増加させることで還元反応は早くなったものの図から粗大粒子が多数発生していることが分かる。これより、単純に還元反応を早くすれば良いわけではなく、銅成分の存在が粒度分布や分散性にとって必要であることが分かる。
【０１１２】
また、本実施例では、銅成分を銀成分と予め混合しておき、還元剤液と混ぜた。従って、還元反応が開始される時点から銅成分が混合液中に存在していたので、還元反応の終了点を反応スラリーの色変化で判断した。しかし、反応スラリーの色変化が終了しても、還元反応自体はまだ終了してはいない場合もある。従って、銀化合物溶液と保護剤と還元剤溶液だけで還元反応を行い、反応スラリーの色変化が終了した場合でも、銅成分を添加することで本発明の効果を得ることはできる。
【０１１３】
実施例および比較例において、体積抵抗値の測定には、バインダーの入っていない分散液を用いて比較検討を行った。次に本発明の銀粒子粉末にバインダーを含ませた場合の導電膜の評価を示す。
【産業上の利用可能性】
【０１１４】
本発明の製造方法は大スケールの反応でも小スケール同様の銀粒子を容易に作製することができるため、量産性に優れている。また、本発明にかかる銀粒子は、粒子径のバラつきが小さく、また各種溶媒に再分散させることができるため、金属配線用途に用いる分散液にとって好適なものである。
【図１】
0005901726.tif 000003
【図２】
0005901726.tif 000004
【図３】
0005901726.tif 000005
【図４】
0005901726.tif 000006
【図５】
0005901726.tif 000007
【図６】
0005901726.tif 000008
【図７】
0005901726.tif 000009
【図８】
0005901726.tif 000010
【図９】
0005901726.tif 000011
【図１０】
0005901726.tif 000012